밑주위 부재에 요구되는 엄격한 가공성에 견디는 확공성 및 신장 플랜지성과 아크 용접 후의 HAZ부 피로 특성이 우수한 고강도 강판 및 그 제조 방법을 제공한다.강 중에 포함되는 개재물량과 열연판으로 형성되는 조직으로서는 페라이트와 베이나이트를 주체로 하는 제2상으로 구성되며, 중량비로 C:0.03~0.08%, Si:0.1~2%, Mn:0.5~3% , S:0.0005~0.0030%를 포함하고 P:0.02% 이하, N:0.0035% 이하, O:0.0035% 이하이며 또한 Mg를 0.0005~0.02% 첨가하고 잔부 Fe 및 불가피한 불순물 원소로 구성되는 강을 연속 주조에서 슬라브로 한 후, 재가열 혹은 주조 후 즉시 조압연을 실시하고 Ar3 변태점 이상의 온도역으로 마무리 압연을 종료시키고 권취 온도:400~550℃로 하는 것을 특징으로 하는 확공성 및 HAZ부 피로 특성이 우수한 고강도 열연강판 및 그 제조 방법.